(57)【要約】【課題】マンションなどの修繕工事資材の化学物質臭や有機溶剤臭を減少させる減臭効果、及び発生臭気の拡散防止効果を有し、しかも減臭効果が修繕工事期間中、シート張囲のまま太陽光に晒すだけで良好に持続可能な建築物修繕工事用メッシュシートの提供。【解決手段】平織物を被覆する軟質塩化ビニル樹脂層とで構成された経被覆糸条及び緯被覆糸条を配置密度２０〜３０本／２５．４ｍｍで含み、それによって充実率６５〜８０％とする通気性複合体において、軟質塩化ビニル樹脂層が、軟質塩化ビニル樹脂層の３〜１０質量％相当量の臭気吸着粒子を含み、この臭気吸着粒子が、白炭粒子と電気鉱石粒子からなる質量比３：１〜１：３の混合物、または複合焼成物で主構成されるようにする。【選択図】図１
2015052186.tif 000002
【特許請求の範囲】
【請求項１】
経糸条及び緯糸条を要素とする平織物と、この平織物を被覆する軟質塩化ビニル樹脂層とで構成された経被覆糸条及び緯被覆糸条を配置密度２０〜３０本／２５．４ｍｍで含み、それによって充実率６５〜８０％とする通気性複合体であり、かつ、前記軟質塩化ビニル樹脂層が、軟質塩化ビニル樹脂層の３〜１０質量％相当量の臭気吸着粒子を含み、この臭気吸着粒子が、白炭粒子と電気鉱石粒子からなる質量比３：１〜１：３の混合物、または複合焼成物で主構成されていることを特徴とする建築物修繕工事用メッシュシート。
【請求項２】
前記臭気吸着粒子が、さらに黒炭粒子を含み、前記白炭粒子及び前記電気鉱石粒子との総和質量に対して５〜２５質量％の前記黒炭粒子を含有する混合物、または複合焼成物を主構成とする請求項１に記載の建築物修繕工事用メッシュシート。
【請求項３】
前記軟質塩化ビニル樹脂層が気泡痕を含み、この気泡痕の含有体積率が前記軟質塩化ビニル樹脂層の体積に対して５〜２５体積％である請求項１または２に記載の建築物修繕工事用メッシュシート。
【請求項４】
前記通気性複合体が、幅６０〜２００ｃｍ、長さ３００〜６００ｃｍの規格であり、その周縁に肉厚補強された幅３〜６ｃｍの周縁帯を有し、かつ、この周縁帯に２０〜４０ｃｍの等間隔でハトメを有している請求項１〜３のいずれか１項に記載の建築物修繕工事用メッシュシート。
【請求項５】
前記請求項４に記載の通気性複合体同士を多数連結して建築物全体またはその一部を包囲する連結張囲体、または前記請求項４に記載の通気性複合体と他の通気性複合体とを多数連結して建築物全体またはその一部を包囲する連結張囲体。
【発明の詳細な説明】
【技術分野】
【０００１】
本発明は減臭効果を有する建築物修繕工事用メッシュシートに関する。詳しく述べると、マンション、公団住宅、ビル、公共施設、店舗、住宅などの建造物のコンクリート躯体ひび割れ修繕、外壁タイル補修やタイル貼替工事、外壁塗装のケレン作業や塗装工事（スプレー塗装の飛散防止）、ルーフィングシート張替工事、共有通路・階段のビニルタイル床材張替工事など、複数の修繕を伴う大規模修繕工事の現場張囲に使用し、特に塗装や接着剤を使用するタイル貼替、ビニル床材やルーフィングシートの張替接着工事、ベランダ・バルコニー・共有通路排水部のウレタン塗装に伴う、化学物質臭や有機溶剤臭、さらに工事現場近隣に漂う臭気などを減少させる減臭効果、及び発生臭気の拡散防止効果を有し、しかも減臭効果が修繕工事期間中、シート張囲のまま太陽光に晒すだけで良好に持続可能な建築物修繕工事用メッシュシートに関する。
【背景技術】
【０００２】
マンションでは住民の快適な生活と、マンションの資産価値を維持するために、１０〜１２年を目安に大規模修繕工事を行い、老朽化した建築部材の交換や外装の化粧直しを定期的に行っている。最近では築３０年を越えるマンションの数が軒並み増加しており、大規模修繕工事の需要が急増の傾向にある。特に今後は高齢化社会への移行に伴い、マンション永住希望者の増加が予測されることで大規模修繕工事に対する意識も日増しに高くなっている。
【０００３】
このようなマンションの大規模修繕工事の需要増加に伴い、マンション全体を張囲する養生メッシュシートの需要も増加している。この張囲は工事現場の目隠しと同時に、通行人や近隣に対し、工事で使用する修繕資材や工具などの落下による傷害事故の防止、スプレー塗料の飛散防止などの目的で仮設されるものである。養生メッシュシートとしては、ポリエステル繊維の粗目織物を軟質塩化ビニル樹脂で防炎加工したものが主に使用されている。マンションの修繕工事張囲に養生メッシュシートを使用することで、修繕作業空間として適度な通気性と採光性が確保される。しかし、工事期間中もマンション生活を続ける住民にとっては、窓外の視界全域が養生メッシュシートで奪われる圧迫感、昼間でも薄暗いなど、ストレスとなり、さらに修繕工事に伴う騒音や臭気がストレスを増長させることがあった。
【０００４】
マンションの修繕工事には、コンクリート躯体ひび割れ修繕、外壁タイル補修やタイル貼替工事、外壁塗装のケレン作業や塗装工事（スプレー塗装の飛散防止）、屋根防水工事（アスファルト敷設・ウレタン塗工・ルーフィングシート貼付）、共有通路・階段ビニルタイル床材の張替工事、ベランダ・バルコニー・共有通路排水部のウレタン塗装などがあり、これら工事に使用するシーリング材、コーキング材、接着剤、塗料、シンナー、アスファルトシート、ウレタンコート液、ルーフィングシート、ビニル床材などは個々独特の化学物質臭や有機溶剤臭を有している。
【０００５】
マンションの塗装工事では特に住民や近隣に配慮してシンナーを含まないエマルジョン塗料を使用することで発生臭気を軽減している。しかし尚もエマルジョン樹脂に含む未反応モノマーや乳化剤などの化学物質臭（例えばアクリル臭、スチレン臭、エポキシ臭、酢酸臭、アンモニア臭など）が塗膜乾燥後にも微弱に長期間発散し続けるものがある。また外壁タイル補修に用いるエポキシ接着剤の臭気、共有通路や階段部に敷設するビニル床材の塩化ビニル樹脂臭や接着剤の溶剤臭（トルエン、メチルエチルケトン、酢酸ブチルなど）なども不快臭の原因となっている。これら複数の化学物質臭気が混在してマンション修繕工事の張囲内に滞留すると、住民の体質や体調によっては頭痛、発疹、食欲不振などの健康障害を引き起こしたり、あるいは近隣に拡散流延することで異臭トラブルを招くことがあった。
【０００６】
今までに吸着型やイオン中和型の消臭性物質を用いた家庭用消臭商品が数多く提案されているが、何れも時間の経過と共に臭気分子処理能力が飽和状態に陥り、消臭効果が激減するので、そのサイクルで新しい商品との交換が行われてきた。一方、電気装置を伴う商品による消臭は継続安定的な消臭を可能とするが、電池や電源を必要とする維持管理の不自由があった。このためマンション修繕工事用の建築養生メッシュシートとして、特にタイル貼替、ビニルタイル床材やルーフィングシートの張替接着工事に使用する修繕資材の臭気や、スプレー塗装に用いる塗料やシンナーなどの有機溶剤に起因する発生臭気を減少させる減臭効果と、発生臭気の拡散防止効果とを有し、しかもその効果が修繕工事期間内安定的に持続できるような建築物修繕工事用メッシュシートが切望されていた。
【先行技術文献】
【特許文献】
【０００７】
【特許文献１】特開２０００−６０９５０号公報
【特許文献２】特開２０１０−２６４１３７号公報
【特許文献３】特開２０１２−１２６４７８号公報
【発明の概要】
【発明が解決しようとする課題】
【０００８】
本発明は、マンション、公団住宅、ビル、公共施設、店舗、住宅などの建造物の修繕工事現場に使用し、特に塗装や接着剤を使用するタイル貼替、ビニル床材やルーフィングシートの張替接着工事、ベランダ・バルコニー・共有通路排水部のウレタン塗装に伴う、修繕工事資材の化学物質臭や有機溶剤臭を減少させる減臭効果、及び発生臭気の拡散防止効果を有し、しかも減臭効果が修繕工事期間中、シート張囲のまま太陽光に晒すだけで良好に持続可能な建築物修繕工事用メッシュシートを提供しようとするものである。
【課題を解決するための手段】
【０００９】
上記課題を解決するためには、経糸条及び緯糸条を要素とする平織物と、この平織物を被覆する軟質塩化ビニル樹脂層とで構成された経被覆糸条及び緯被覆糸条を配置密度２０〜３０本／２５．４ｍｍで含み、それによって充実率６５〜８０％とする通気性複合体において、軟質塩化ビニル樹脂層に、軟質塩化ビニル樹脂層の３〜１０質量％相当量の臭気吸着粒子を含み、この臭気吸着粒子を、白炭粒子と電気鉱石粒子からなる質量比３：１〜１：３の混合物、または複合焼成物で主構成することによって、特に化学物質や有機溶剤に起因する発生臭気を減少させる減臭効果、及び発生臭気の拡散防止効果を有し、しかも減臭効果が修繕工事期間中、シート張囲のまま太陽光に晒すだけで良好に持続する建築物修繕工事用メッシュシートが得られることを見出して本発明を完成するに至った。
【００１０】
すなわち本発明の建築物修繕工事用メッシュシートは、経糸条及び緯糸条を要素とする平織物と、この平織物を被覆する軟質塩化ビニル樹脂層とで構成された経被覆糸条及び緯被覆糸条を配置密度２０〜３０本／２５．４ｍｍで含み、それによって充実率６５〜８０％とする通気性複合体であり、かつ、前記軟質塩化ビニル樹脂層が、軟質塩化ビニル樹脂層の３〜１０質量％相当量の臭気吸着粒子を含み、この臭気吸着粒子が、白炭粒子と電気鉱石粒子からなる質量比３：１〜１：３の混合物、または複合焼成物で主構成されていることが好ましい。これによって化学物質臭などの減臭効果、または拡散防止効果を発揮し、しかも減臭効果が修繕工事期間中、シート張囲のまま太陽光に晒すだけで良好に持続可能とする。
【００１１】
本発明の建築物修繕工事用メッシュシートは、前記臭気吸着粒子が、さらに黒炭粒子を含み、前記白炭粒子及び前記電気鉱石粒子との総和質量に対して５〜２５質量％の前記黒炭粒子を含有する混合物、または複合焼成物を主構成とすることが好ましい。これによって化学物質臭などの減臭効果、または拡散防止効果を発揮し、しかも減臭効果が修繕工事期間中、シート張囲のまま太陽光に晒すだけで良好に持続可能とする。
【００１２】
本発明の建築物修繕工事用メッシュシートは、前記軟質塩化ビニル樹脂層が気泡痕を含み、この気泡痕の含有体積率が前記軟質塩化ビニル樹脂層の体積に対して５〜２５体積％であることが好ましい。これによって化学物質臭などの減臭効果、または拡散防止効果を発揮することができる。
【００１３】
本発明の建築物修繕工事用メッシュシートは、前記通気性複合体が、幅６０〜２００ｃｍ、長さ３００〜６００ｃｍの規格であり、その周縁に肉厚補強された幅３〜６ｃｍの周縁帯を有し、かつ、この周縁帯に２０〜４０ｃｍの等間隔でハトメを有していることが好ましい。これによって本発明の建築物修繕工事用メッシュシート同士を多数連結することができる。
【００１４】
本発明の建築物修繕工事用メッシュシート連結張囲体は、前記通気性複合体同士を多数連結して建築物全体またはその一部を包囲する連結張囲体、または前記通気性複合体と他の通気性複合体とを多数連結して建築物全体またはその一部を包囲する連結張囲体であることが好ましい。これによって修繕工事現場に本発明の建築物修繕工事用メッシュシートによる連結張囲体を形成することができる。
【発明の効果】
【００１５】
本発明によると、修繕工事資材の化学物質臭や有機溶剤臭を減少させる減臭効果、及び発生臭気の拡散防止効果を有し、しかも減臭効果が修繕工事期間中、シート張囲のまま太陽光に晒すだけで良好に持続可能な建築物修繕工事用メッシュシートを得ることができるので、マンション、公団住宅、ビル、公共施設、店舗、住宅などの建造物の修繕工事現場に使用し、特に塗装や接着剤を使用するタイル貼替、ビニル床材やルーフィングシートの張替接着工事、ベランダ・バルコニー・共有通路排水部のウレタン塗装に伴う発生臭気を軽減することができ、さらに工事現場近隣に漂う臭気（排気ガス、調理臭、タバコ臭、ペット臭）の軽減効果にも有効である。
【図面の簡単な説明】
【００１６】
【図１】本発明の建築物修繕工事用メッシュシートの外観と断面の一部を示す図
【発明を実施するための形態】
【００１７】
本発明の建築物修繕工事用メッシュシートは、経糸条及び緯糸条を要素とする平織物と、この平織物を被覆する軟質塩化ビニル樹脂層とで構成された経被覆糸条及び緯被覆糸条を配置密度２０〜３０本／２５．４ｍｍで含み、それによって充実率６５〜８０とする通気性複合体で、特に軟質塩化ビニル樹脂層に、軟質塩化ビニル樹脂層の３〜１０質量％相当量の臭気吸着粒子を含み、この臭気吸着粒子とは、白炭粒子と電気鉱石粒子からなる質量比３：１〜１：３の混合物、または複合焼成物で主構成されるものである。
【００１８】
本発明の建築物修繕工事用メッシュシートにおいて、軟質塩化ビニル樹脂層は、ペースト塩化ビニル樹脂組成物によるプラスチゾル中に平織物を浸漬し、平織物にプラスチゾルを含浸かつ被覆した後、熱風加熱によりペースト塩化ビニル樹脂組成物をゲル化させて被覆固化物としたもの、あるいはプラスチゾルを平織物の両面に塗工被覆した状態でゲル化被覆固化物としたものである。ペースト塩化ビニル樹脂組成物の組成（量）に特に限定は無いが主に、塩化ビニル樹脂、可塑剤、安定剤、充填剤、難燃剤、着色剤、紫外線吸収剤などの公知要素の組み合わせで構成され、この構成に臭気吸着粒子（白炭粒子／電気鉱石粒子）を必須要素とするものである。軟質塩化ビニル樹脂層の厚さは０．０５〜１．０ｍｍ、特に０．１〜０．３５ｍｍが好ましく、有機顔料や無機顔料により、ライトブルー、ライトグリーン、ライトグレー、ホワイト、ブラック、シルバーなど任意の着色が可能である。
【００１９】
また軟質塩化ビニル樹脂層には気泡痕を含み、この気泡痕の含有体積率が軟質塩化ビニル樹脂層の体積に対して５〜２５体積％であることで軟質塩化ビニル樹脂層の表面積が増大し、それによって表面に露出する臭気吸着粒子の総和面積が増大することでより減臭効果を向上させることができる。このような気泡痕の生成はプラスチゾルの機械攪拌による巻き込み空気の残留、または公知の化学発泡剤（熱分解気化型）の方法による。
【００２０】
軟質塩化ビニル樹脂層には、白炭粒子／電気鉱石粒子の組み合わせからなる臭気吸着粒子を、軟質塩化ビニル樹脂層の質量に対して３〜１０質量％含み、白炭粒子と電気鉱石粒子との配合比が、質量比で３：１〜１：３を構成する混合物、または複合焼成物で主構成されることが好ましい。白炭粒子は多数の微細孔を有し、その微細孔に臭気分子（化学物質）を吸着する活性炭である。一方、電気鉱石粒子（トルマリン）は太陽光の紫外線及び熱線を受けて微弱電荷を発生することで臭気分子（化学物質）を吸着する機構、あるいはマイナスイオンで臭気分子を中和や還元すると同時に、この微弱電流が白炭粒子の吸着効果を繰り返し再生させる。従って白炭粒子／電気鉱石粒子の特定比による組み合わせを有し、これに太陽光を浴びせ続ける限り、本発明のメッシュシートの減臭効果は吸着飽和状態に陥ること無く、吸着効果が再生されるので安定的して減臭効果が継続される。従って、マンションの修繕工事期間中、本発明のメッシュシートを張囲しておくことで、溶剤臭など臭気分子を吸着し、吸着効果が飽和しても、太陽光の紫外線や熱線を受けて元の状態に還元されることで溶剤臭など、化学物質臭を安定して低減することを可能とする。軟質塩化ビニル樹脂層の質量に対する臭気吸着粒子の含有量が３質量％未満だと十分な減臭効果を得ることができないことがある。また白炭粒子と電気鉱石粒子との質量比３：１〜１：３のバランスを外れると太陽光に晒した時の減臭効果の再生持続性が良好に発現されないことがある。
【００２１】
白炭粒子とは、ウバメガシ、アオガシ、ナラなどを原料として１０００〜１３００℃で炭化させ、これらの赤熱状態に素灰を掛け急冷して出来た光沢のある硬質黒炭を、粒子径０．１μｍ〜３０μｍに粉砕した活性炭粒子、あるいは竹（孟宗竹）を８００〜１０００℃で炭化させ、これらの赤熱状態に素灰を掛け急冷して出来た光沢のある硬質黒炭を、粒子径０．１μｍ〜３０μｍに粉砕した活性炭粒子である。１０００℃を超える温度で炭化された竹炭は微細孔が収縮して化学物質（臭気物質）の吸着性能が低下することがある。白炭粒子は実質的には黒色であるが、素灰を掛けた外観が白であることから、素灰を掛けない黒炭と区別して「白炭（しろずみ）」という。白炭粒子は素灰を含んだまま粉砕し、その状態で使用することによって、活性炭粒子の外観色が灰色であるものも本発明では使用できる。白炭の例として備長炭、ナラ白炭、カシ白炭、白竹炭が挙げられ、特に本発明においては白竹炭（竹の備長炭）による活性炭粒子が好ましい。
【００２２】
電気鉱石粒子とは、鉄電気石：ＮａＦｅ３Ａｌ６（ＢＯ３）３Ｓｉ６Ｏ１８（ＯＨ）４、苦土電気石：ＮａＭｇ３Ａｌ６（ＢＯ３）３Ｓｉ６Ｏ１８（ＯＨ）４、リシア電気石：Ｎａ（Ｌｉ，Ａｌ）３Ａｌ６（ＢＯ３）３Ｓｉ６Ｏ１８（ＯＨ）４、オーレン電気石：Ｎａ１−ｘＡｌ３Ａｌ６（ＢＯ３）３Ｓｉ６Ｏ１８（Ｏ，ＯＨ）４、鉄灰電気石：ＣａＦｅ３（Ａｌ５Ｍｇ）（ＢＯ３）３Ｓｉ６Ｏ１８（ＯＨ，Ｆ）４、灰電気石：ＣａＭｇ３（Ａｌ５Ｍｇ）（ＢＯ３）３Ｓｉ６Ｏ１８（ＯＨ，Ｆ）４、フォイト電気石：Ｆｅ２ＡｌＡｌ６（ＢＯ３）３Ｓｉ６Ｏ１８（ＯＨ，Ｆ）４、苦土フォイト電気石：Ｍｇ２ＡｌＡｌ６（ＢＯ３）３Ｓｉ６Ｏ１８（ＯＨ，Ｆ）４などのトルマリン鉱石類であり、これらの粒子径は０．１μｍ〜１０μｍである。
【００２３】
本発明において臭気吸着粒子は、白炭粒子／電気鉱石粒子の組み合わせに、さらに黒炭粒子を含むことができる。黒炭粒子は、クヌギ、コナラ、カシ、椰子などを４００〜７００℃の低温で炭化させた粒子径０．１μｍ〜１０μｍの活性炭である。黒炭粒子の併用量は、白炭粒子と電気鉱石粒子との総和質量に対して５〜２５質量％の混合物、または白炭粒子、電気鉱石粒子との複合焼成物である。白炭は酸性物質（臭気）を効果的に吸着し、黒炭はアルカリ性物質（臭気）を効果的に吸着するので白炭と黒炭とを併用することが好ましく、さらに白炭及び黒炭の吸着再生のために、電気鉱石粒子を含み、これらが太陽光を浴びる環境で使用されることが好ましい。
【００２４】
本発明の建築物修繕工事用メッシュシートに用いる平織物は、空隙率２０〜３５％（空隙率は平織物の任意の単位面積領域に占める空隙部の総和面積率）で、平織物を構成する経糸条及び緯糸条とが２０〜３０本／２５．４ｍｍの配置密度で製織された、質量５０〜７０ｇ／ｍ２の粗目平織物である。このような平織物を使用することで適度なフィルター効果（臭気分子との接触）を発揮し、マンションなどの修繕工事に伴う、修繕資材や塗装に起因する発生臭気を効果的に減少させることができる。また経糸条及び緯糸条はポリエステルマルチフィラメント、ポリプロピレンマルチフィラメント、ナイロンマルチフィラメント、またはビニロンマルチフィラメントなどによる、繊度が２５０（２７８dtex）デニール〜３７５（４１６dtex）デニールのものが適している。
【００２５】
本発明の建築物修繕工事用メッシュシートは、平織物を被覆する軟質塩化ビニル樹脂層とで構成されたもので、経被覆糸条及び緯被覆糸条を配置密度は２０〜３０本／２５．４ｍｍ、それによって充実率６５〜８０％とする質量１２０〜１５０ｇ／ｍ２の通気性複合体である。このようなメッシュシートを使用することで適度なフィルター効果（臭気分子との接触）を発揮し、マンションなどの修繕工事に伴う、修繕資材や塗装に起因する発生臭気を効果的に減少させることができる。充実率が６５％未満（目が開き過ぎ）だと工事現場内のスプレー塗装の飛沫や臭気が近隣に漏れ拡散する懼れがあり、充実率が８０％を越える（目合いが詰まり過ぎ）と、日照を遮りマンション居住部への採光を妨げる懼れがある。
【００２６】
本発明の建築物修繕工事用メッシュシートは、そのサイズが、幅６０〜２００ｃｍ、長さ３００〜６００ｃｍの規格であり、その周縁に肉厚補強された幅３〜６ｃｍの周縁帯を有し、かつ、この周縁帯中央部に２０〜４０ｃｍの等間隔（例えば３０ｃｍ）でハトメを有していることが好ましい。周縁帯はメッシュシートを幅３〜６ｃｍで折り返し、その間に幅３〜６ｃｍの帯状の、ターポリン（ポリエステル繊維織物の両面に塩化ビニル樹脂フィルムを積層）、テープヤーン熱融着クロス（芯鞘テープヤーン）、テープヤーンクロス積層体（テープヤーンクロスの片面以上にポリエチレンフィルムなどを熱ラミネート）の何れかと、ハトメの係止ロープとを挟み込み、ミシン縫製または高周波溶着により袋綴じを行って形成される。ハトメはメッシュシート同士の連結に使用する、結束バンドまたは結束ロープの通し穴として機能し、ハトメの材質は真鍮製、または樹脂製の何れであってもよい。また、本発明の建築物修繕工事用メッシュシートにはスクリーン印刷やインクジェット印刷などにより、マンションの管理会社名、マンションの工事会社名、文字・絵柄などをプリントして広告効果を附帯させたり、写真画像・イラストを附帯して近隣との環境調和を図ることもできる。
【００２７】
本発明において、修繕対象の建築物を包囲する連結張囲体としては、１）本発明の建築物修繕工事用メッシュシート同士を多数連結拡張して建築物全体またはその一部を包囲したもの、２）本発明の建築物修繕工事用メッシュシートと他のメッシュシート（減臭効果を有さない従来品）とを併用連結拡張して建築物全体またはその一部を包囲したものが挙げられる。他のメッシュシート（従来品）を併用する場合、その併用率５０％以下とする規則的配置が好ましい。
【実施例】
【００２８】
以下、本発明について実施例を挙げて具体的に説明するが、本発明はこれらに限定されるものではない。下記実施例及び比較例において、試験シートの減臭効果、減臭効果の持続性は下記の試験方法により測定し、評価した。
１）減臭性能
容積５ＬのＴｅｄｌａｒ（登録商標）バッグに１０ｃｍ×１０ｃｍサイズの試験シート
を入れ、濃度１０ｐｐｍに調整した対象ガスを３Ｌ注入し、０．５時間後と１時間後の
ガス濃度を検知管で測定した。
ａ）アンモニア
ｂ）ホルムアルデヒド
ｃ）トルエン
２）持続効果
１）の試験シート（１時間経過）を７月晴天(気温３０〜３２℃)の屋外に、直射日光の
当たる環境に２時間静置（片面１時間照射）したものを再度ガスバッグ試験に供し、こ
れを４日間に渡り４回繰り返した。
【００２９】
［実施例１］
１）ポリエステルのマルチフィラメント糸条２５０ｄ（２７８dtex）を経緯糸条として、経糸条２６本／インチ、緯糸条２８本／インチの打ち込みで製織した粗目平織物（質量６０ｇ／ｍ２：空隙率３０％）を基布に用いた。
２）次に粗目織物を被覆する熱可塑性樹脂層用に下記配合１の軟質ポリ塩化ビニル樹脂プラスチゾルを配合調製した。           
＜配合１；軟質ポリ塩化ビニル樹脂プラスチゾル組成＞
ポリ塩化ビニル樹脂                                              １００質量部
ジオクチルフタレート（可塑剤）                                    ６５質量部
エポキシ化大豆油                                                    ２質量部
Ｂａ−Ｚｎ系複合安定剤                                          １．５質量部
炭酸カルシウム（充填材）                                          １５質量部
三酸化アンチモン（難燃剤）                                        １０質量部
ベンゾトリアゾール系紫外線吸収剤                                ０．３質量部
酸化チタン（白顔料）                                                ３質量部
白竹炭（臭気吸着粒子：粒子径１〜５μｍ）                          １０質量部
※孟宗竹を８００〜１０００℃で炭化させ、赤熱状態に素灰を掛け急冷して出来た
備長炭
鉄電気石(臭気吸着粒子：粒子径１〜５μｍ)                            ５質量部
※白竹炭：鉄電気石＝２：１
３）配合１の軟質ポリ塩化ビニル樹脂プラスチゾルの液浴中に粗目平織物を浸漬し、マングルロールで圧搾して余分なゾルを除いた後１８０℃の熱風炉でゲル化処理して熱可塑性樹脂被覆層を形成し、熱可塑性樹脂被覆層に臭気吸着粒子を７．０９質量％含有する、空隙率２９％、質量１３０ｇ／ｍ２の白色の養生２類メッシュシートを得た。実施例１のメッシュシートは減臭効果を有し、繰り返し臭気試験によっても初期と同等の減臭効果が発現されるなど、継続安定的な減臭効果が得られるものであった。
【００３０】
［実施例２］
実施例１の〈配合１〉に黒炭（臭気吸着粒子：粒子径１〜５μｍ※コナラを４００〜７００℃で炭化させた活性炭）２．５質量部追加した以外は実施例１と同様にして、熱可塑性樹脂被覆層に臭気吸着粒子を８．１７質量％含有する、空隙率２９％、質量１３０ｇ／ｍ２の白色の養生２類メッシュシートを得た。実施例２のメッシュシートは減臭効果を有し、繰り返し臭気試験によっても初期と同等の減臭効果が発現されるなど、継続安定的な減臭効果が得られるもので、実施例１のメッシュシートよりも減臭効果に優れていた。 
※白竹炭：鉄電気石＝２：１、白竹炭＋鉄電気石：黒炭＝６：１（１６．６質量％）
【００３１】
［実施例３］
実施例１の〈配合１〉に、シリコーンオイル（整泡剤）２．５質量部を追加し、機械攪拌により気泡セルを２０体積％含む発泡組成物とした以外は実施例１と同様にして、熱可塑性樹脂被覆層に臭気吸着粒子を７．０質量％含有する質量１２６ｇ／ｍ２の白色の養生２類メッシュシートを得た。両面の被覆層（２０体積％発泡）の付着量合計は６６ｇ／ｍ２、メッシュシートの空隙率は２３％であった。実施例３のメッシュシートは減臭効果を有し、繰り返し臭気試験によっても初期と同等の減臭効果が発現されるなど、継続安定的な減臭効果が得られるもので、実施例１のメッシュシートよりも減臭効果に優れていた。※白竹炭：鉄電気石＝２：１
【００３２】
【表１】
2015052186.tif 000003
【００３３】
［比較例１］
実施例１の〈配合１〉から白竹炭１０質量部を全省略した以外は実施例１と同様として、熱可塑性樹脂被覆層に臭気吸着粒子を２．４８質量％含有する、空隙率２９％、質量１２８ｇ／ｍ２の白色の養生２類メッシュシートを得た。比較例１のメッシュシートは鉄電気石５質量部を含み、それによって減臭効果を有するものであったが、繰り返し臭気試験により減臭効果が薄れ、継続安定的な減臭効果を得ることが出来ないものであった。
【００３４】
［比較例２］
実施例１の〈配合１〉から鉄電気石５質量部を全省略した以外は実施例１と同様として、熱可塑性樹脂被覆層に臭気吸着粒子を４．８４質量％含有する、空隙率２９％、質量１２９ｇ／ｍ２の白色の養生２類メッシュシートを得た。比較例２のメッシュシートは白竹炭１０質量部を含み、それによって減臭効果を有するものであったが、繰り返し臭気試験により減臭効果が薄れ、継続安定的な減臭効果を得ることが出来ないものであった。
【００３５】
［比較例３］
実施例１の〈配合１〉の白竹炭１０質量部を、孟宗竹を１３００℃で炭化させた黒炭（赤熱状態に素灰を掛けず、除冷してえた光沢の無い炭）１０質量部に変更した以外は実施例１と同様として養生２類メッシュシートを得た。比較例３のメッシュシートは減臭効果を有するものであったが、実施例１のメッシュシートに較べて際立った減臭効果を得ることが出来なかった。
【００３６】
【表２】
2015052186.tif 000004
【産業上の利用可能性】
【００３７】
本発明により得られる建築物修繕工事用メッシュシートは、修繕工事資材の化学物質臭や有機溶剤臭を減少させる減臭効果、及び発生臭気の拡散防止効果を有し、しかも減臭効果が修繕工事期間中、シート張囲のまま太陽光に晒すだけで良好に持続可能な建築物修繕工事用メッシュシートを得ることができるので、マンション、公団住宅、ビル、公共施設、店舗、住宅などの建造物の修繕工事現場に使用し、特に塗装や接着剤を使用するタイル貼替、ビニル床材やルーフィングシートの張替接着工事、ベランダ・バルコニー・共有通路排水部のウレタン塗装に伴う発生臭気を軽減することができ、さらに工事現場近隣に漂う臭気（排気ガス、調理臭、タバコ臭、ペット臭）の軽減効果にも有効である。
【符号の説明】
【００３８】
１：建築物修繕工事用メッシュシート（通気性複合体）
２：平織物
３：熱可塑性樹脂層
４：臭気吸着粒子
４−１：白炭粒子
４−２：電気鉱石粒子
【図１】
2015052186.tif 000005